КОМПЛЕКС ФОСФАТА ЦИНКА

1. Растворимый комплекс полифосфата цинка, полученный путем объединения ингредиентов, где ингредиенты включают:
неорганическую соль цинка и
ряд длинноцепочечных полифосфатов, содержащих 6 или более фосфатных полимерных звеньев;
где относительное количество неорганической соли цинка и длинноцепочечных полифосфатов обеспечивает молярное соотношение фосфора и цинка, составляющее по меньшей мере 6:1.
2. Комплекс по п.1, где молярное соотношение фосфора и цинка находится в диапазоне от приблизительно 15:1 до приблизительно 50:1.
o
o
3. Комплекс по п.1, где комплекс полифосфата цинка характеризуется свойством, заключающимся в сниженной растворимости в воде при первых условиях, представляющих собой температуру 37C и значение pH приблизительно 7,4 при наличии 1% по весу белка альбумина бычьей сыворотки, по сравнению со вторыми условиями, представляющими собой температуру 25C и значение pH 5,4 при отсутствии белка, при этом снижение растворимости является достаточным для обеспечения осаждения необходимого количества растворимого комплекса полифосфата цинка в насыщенном растворе при вторых условиях из насыщенного раствора при первых условиях.
4. Комплекс по п.1, где комплекс полифосфата цинка содержит в среднем 18 или более атомов P.
5. Комплекс по п.1, где содержащий ионы цинка комплекс представляет собой соединение, выбранное из группы, включающей хлорид цинка, оксид цинка, сульфат цинка, карбонат цинка, фторид цинка, пероксид цинка, фосфат цинка, пирофосфат цинка и силикат цинка.
6. Комплекс по п.1, где длинноцепочечный полифосфат содержит от приблизительно 6 до приблизительно 50 фосфатных полимерных звеньев.
7. Комплекс по п.1, где ряд длинноцепочечных полифосфатов представлен гексаметафосфатом натрия, и соль цинка представляет собой хлорид цинка.
8. Комплекс по п.1, где комплекс полифосфата цинка характеризуется свойством, заключающимся в том, что он становится нерастворимым при значении pH в диапазоне от приблизительно 5,5 до приблизительно 6,5.
9. Комплекс по п.1, где комплекс полифосфата цинка является нерастворимым при значении pH ниже 5,5 в присутствии белков слюны.
10. Комплекс по п.1, где комплекс полифосфата цинка содержит в среднем от приблизительно 20 до приблизительно 25 атомов P.
11. Комплекс по п.1, где комплекс полифосфата цинка содержит в среднем приблизительно 1 атом цинка.
12. Комплекс по п.1, где ингредиенты дополнительно включают растворитель.
13. Комплекс по п.1, где растворитель представляет собой по меньшей мере один растворитель, выбранный из воды, глицерина, диглицерина, триглицерина, квадраглицерина, сорбита и полиэтиленгликоля, характеризующегося средневесовой молекулярной массой менее 10000.
14. Комплекс по п.1, где растворитель представляет собой воду.
15. Способ получения полифосфата цинка, при этом способ предусматривает:
объединение неорганической соли цинка; ряда длинноцепочечных полифосфатов, содержащих 6 или более фосфатных полимерных звеньев; и растворителя, при этом относительное количество неорганической соли цинка и длинноцепочечных полифосфатов обеспечивает молярное соотношение фосфора и цинка, составляющее по меньшей мере 6:1.
o
o
16. Способ п. 15, где комплекс полифосфата цинка характеризуется свойством, заключающимся в сниженной растворимости в воде при первых условиях, представляющих собой температуру 37C и значение pH приблизительно 7,4 при наличии 1% по весу белка альбумина бычьей сыворотки, по сравнению со вторыми условиями, представляющими собой температуру 25C и значение pH 5,4 при отсутствии белка, при этом снижение растворимости является достаточным для обеспечения осаждения необходимого количества растворимого комплекса полифосфата цинка в насыщенном растворе при вторых условиях из насыщенного раствора при первых условиях.
17. Способ по п. 15, где растворитель представляет собой по меньшей мере один растворитель, выбранный из воды, глицерина, диглицерина, триглицерина, квадраглицерина, сорбита и полиэтиленгликоля, характеризующегося средневесовой молекулярной массой менее 10000.
18. Способ по п. 15, где растворитель представляет собой воду.
19. Способ по п. 15, где количество растворителя в пересчете на общий вес органической соли цинка, полифосфата и растворителя составляет от 40 до 90 вес. %.
20. Способ по п. 15, где количество растворителя составляет от 70 до 90 вес. %.
21. Способ по п. 15, где количество растворителя составляет от 75 до 85 вес. %, необязательно приблизительно 80 вес. %.
22. Способ по п. 15, где молярное соотношение фосфора и цинка находится в диапазоне от приблизительно 15:1 до приблизительно 50:1.
23. Способ по п. 15, где содержащий ионы цинка комплекс представляет собой соединение, выбранное из группы, включающей хлорид цинка, оксид цинка, сульфат цинка, карбонат цинка, фторид цинка, пероксид цинка, фосфат цинка, пирофосфат цинка и силикат цинка.
24. Способ по п. 15, где длинноцепочечный полифосфат содержит от приблизительно 6 до приблизительно 50 фосфатных полимерных звеньев.
25. Способ по п. 15, где длинноцепочечный полифосфат представляет собой гексаметафосфат натрия, и соль цинка представляет собой хлорид цинка.